ПРОЗРАЧНЫЕ, СТАБИЛЬНЫЕ ЗОЛИ ДИОКСИДА ТИТАНА

1. Способ получения стабильного прозрачного фотокаталитического золя диоксида титана, включающий:
(i) получение. раствора, содержащего титансодержащее соединение;
(ii) осаждение гидратированного диоксида титана из упомянутого раствора титансодержащего соединения;
(iii) получение водной дисперсии упомянутого осажденного гидратированного диоксида титана;
(iv) перемешивание упомянутой водной дисперсии в присутствии одной или нескольких альфа-гидроксикарбоновых кислот при температуре от приблизительно 70 до приблизительно 150°С в течение периода времени продолжительностью от приблизительно 3 ч до приблизительно 3 дней; при том условии, что упомянутые одна или несколько альфа-гидроксикарбоновых кислот, по существу, свободны от гликолевой кислоты;
с получением золя диоксида титана, который является стабильным и прозрачным при каждом значении рН от 2 до 12; при этом упомянутый золь включает кристаллиты диоксида титана, имеющие средний размер частиц, меньший чем приблизительно 10 нм, причем большинство упомянутых кристаллитов имеет анатазную форму.
2. Способ по п.1, где упомянутое титансодержащее соединение выбирают из группы, состоящей из алкоксида титана, оксихлорида титана, сульфата титанила и ацетилацетоната титанила.
3. Способ по п.2, где упомянутое титансодержащее соединение представляет собой изопропоксид титана.
4. Способ по п.1, где упомянутые одна или несколько альфа-гидроксикарбоновых кислот включают альфа-гидроксикарбоновую кислоту, выбранную из группы, состоящей из молочной кислоты, винной кислоты, яблочной кислоты, лимонной кислоты и их комбинаций.
5. Способ по п.4, где упомянутые одна или несколько альфа-гидроксикарбоновых кислот включают молочную кислоту.
6. Способ по п.4, где упомянутые одна или несколько альфа-гидроксикарбоновых кислот включают винную кислоту.
7. Способ по п.4, где упомянутые одна или несколько альфа-гидроксикарбоновых кислот включают лимонную кислоту.
8. Способ по п.1, где стадию (iv) проводят без промежуточной стадии нейтрализации между стадиями (iii) и (iv).
9. Способ по п.1, дополнительно включающий стадию нейтрализации получающегося в результате золя основанием.
10. Способ по п.1, где упомянутый золь включает кристаллиты диоксида титана, имеющие средний размер частиц, меньший чем приблизительно 5 нм.
11. Способ по п.1, где упомянутый золь включает кристаллиты диоксида титана, по меньшей мере, 90% которых имеют анатазную форму.
12. Способ получения стабильного прозрачного фотокаталитического золя диоксида титана, включающий:
(i) получение раствора, содержащего титансодержашее соединение;
(ii) осаждение гидратированного диоксида титана из упомянутого раствора титансодержащего соединения;
(iii) получение водной дисперсии упомянутого осажденного гидратированного диоксида титана;
(iv) перемешивание упомянутой водной дисперсии в присутствии одной или нескольких альфа-гидроксикарбоновых кислот при температуре от приблизительно 70 до приблизительно 150°С в течение периода времени продолжительностью от приблизительно 3 ч до приблизительно 3 дней;
с получением золя диоксида титана, который является стабильным и прозрачным при каждом значении рН от 2 до 12; при этом упомянутый золь включает кристаллиты диоксида титана, имеющие средний размер частиц, меньший чем приблизительно 10 нм, причем большинство упомянутых кристаллитов имеет анатазную форму;
при том условии, что стадию (iv) проводят без промежуточной стадии нейтрализации между стадиями (iii) и (iv).
13. Способ по п.12, где упомянутое титансодержащее соединение выбирают из группы, состоящей из алкоксида титана, оксихлорида титана, сульфата титанила и ацетилацетоната титанила.
14. Способ по п.13, где упомянутое титансодержащее соединение представляет собой изопропоксид титана.
15. Способ по п.12, где упомянутые одна или несколько альфа-гидроксикарбоновых кислот включают альфа-гидроксикарбоновую кислоту, выбранную из группы, состоящей из молочной кислоты, винной кислоты, яблочной кислоты, лимонной кислоты и их комбинаций.
16. Способ по п.15, где упомянутые одна или несколько альфа-гидроксикарбоновых кислот включают молочную кислоту.
17. Способ по п.15, где упомянутые одна или несколько альфа-гидроксикарбоновых кислот включают винную кислоту.
18. Способ по п.15, где упомянутые одна или несколько альфа-гидроксикарбоновых кислот включают лимонную кислоту.
19. Способ по п.12, где упомянутые одна или несколько альфа-гидроксикарбоновых кислот, по существу, свободны от гликолевой кислоты.
20. Способ по п.12, дополнительно включающий стадию нейтрализации получающегося в результате золя основанием.
21. Способ по п.12, где упомянутый золь включает кристаллиты диоксида титана, характеризующиеся средним размером частиц, меньшим чем приблизительно 5 нм.
22. Способ по п.12, где упомянутый золь включает кристаллиты диоксида титана, по меньшей мере, 90% которых имеют анатазную форму.
23. Стабильный прозрачный золь, содержащий от приблизительно 1 до приблизительно 10% (мас.) частиц фотокаталитического диоксида кремния, имеющих средний размер кристаллитов от приблизительно 1 до приблизительно 10 нм, при этом большинство упомянутых кристаллитов имеет анатазную форму, где упомянутый золь является как стабильным, так и прозрачным при кислотном, нейтральном и основном значениях рН.
24. Стабильный прозрачный золь по п.23, где упомянутые кристаллиты диоксида кремния имеют средний размер частиц от приблизительно 1 до приблизительно 5 нм.
25. Стабильный прозрачный золь по п.23, где, по меньшей мере, 90% упомянутых кристаллитов имеют анатазную форму.
26. Способ получения стабильного прозрачного фотокаталитического золя диоксида титана, включающий:
получение раствора, содержащего титансодержащее соединение;
осаждение гидратированного диоксида титана из упомянутого раствора титансодержащего соединения и извлечение и промывание указанного осажденного гидратированного диоксида титана дионизованной водой;
получение водной дисперсии упомянутого осажденного гидратированного диоксида титана;
перемешивание упомянутой водной дисперсии в присутствии одной или нескольких альфа-гидроксикарбоновых кислот при температуре от приблизительно 70 до приблизительно 150°С в зоне проведения гидротермальной реакции в течение периода времени продолжительностью от приблизительно 3 ч до приблизительно 3 дней; при том условии, что упомянутые одна или несколько альфа-гидроксикарбоновых кислот, по существу, свободны от гликолевой кислоты;
с получением золя диоксида титана, который является стабильным и прозрачным при каждом значении рН от 2 до 12; при этом упомянутый золь включает кристаллиты диоксида титана, имеющие средний размер частиц, меньший чем приблизительно 10 нм, причем большинство упомянутых кристаллитов имеет анатазную форму.
27. Способ получения стабильного прозрачного фотокаталитического золя диоксида титана, включающий:
получение раствора, содержащего титансодержащее соединение;
осаждение гидратированного диоксида титана из упомянутого раствора титансодержащего соединения и извлечение и промывание указанного осажденного гидратированного диоксида титана дионизованной водой;
получение водной дисперсии упомянутого осажденного гидратированного диоксида титана, перемешивание упомянутой водной дисперсии в присутствии одной или нескольких альфа-гидроксикарбоновых кислот при температуре от приблизительно 70 до приблизительно 150°С в зоне проведения гидротермальной реакции в течение периода времени продолжительностью от приблизительно 3 ч до приблизительно 3 дней;
с получением золя диоксида титана, который является стабильным и прозрачным при каждом значении рН от 2 до 12; при этом упомянутый золь включает кристаллиты диоксида титана, имеющие средний размер частиц, меньший чем приблизительно 10 нм, причем большинство упомянутых кристаллитов имеет анатазную форму;
при том условии, что стадию перемешивания проводят без промежуточной стадии нейтрализации между стадиями получения водной дисперсии и перемешивания.